(57)【要約】【課題】製造コストの増大を抑制するとともに、優れた光学特性を示すセラミックレンズを得る。【解決手段】モールド成形により形成されるセラミックレンズ１であって、レンズ表面のＰＶ値は、レンズ表面の中心とレンズ有効径（単位：μｍ）の外周端とのレンズの光軸に沿った方向における高低差をサグ（単位：μｍ）とした場合に、（サグ）２／（レンズ有効径×１００）＋１  という式で表される基準ＰＶ値（単位：μｍ）以下であり、レンズ表面の残留応力が５ＭＰａ以下である。この結果、セラミックレンズ１の表面形状が十分な精度を有することから、当該表面形状の劣化に基づく光学特性の悪化（たとえばレンズの焦点ズレや解像力の低下など）を防止することができる。また、上記のように表面の残留応力が５ＭＰａ以下になっているので、当該残留応力によるセラミックレンズ１の屈折率の変化量を実用上問題ないレベルに抑制することができる。【選択図】図１
2011013354.tif 000002
【特許請求の範囲】
【請求項１】
モールド成形により形成されるセラミックレンズであって、
レンズ表面のＰＶ値が、前記レンズ表面の中心とレンズ有効径（単位：μｍ）の外周端とのレンズの光軸に沿った方向における高低差をサグ（単位：μｍ）とした場合に
（サグ）２／（レンズ有効径×１００）＋１
という式で表される基準ＰＶ値（単位：μｍ）以下であり、
前記レンズ表面の残留応力が５ＭＰａ以下である、セラミックレンズ。
【請求項２】
セラミックレンズの製造方法であって、
型を準備する工程と、
前記型を用いてレンズ母材をモールド成形することによりセラミックレンズを形成する工程とを備え、
前記型を準備する工程では、レンズ母材を構成する材料の熱膨張係数と、前記型を構成する材料の熱膨張係数との両方を考慮して、前記型の成形面の形状を決定している、セラミックレンズの製造方法。
【請求項３】
前記セラミックレンズを形成する工程において、前記モールド成形後、前記型の内部において形成された前記セラミックレンズに対する成形圧力が開放される温度である脱圧温度を、前記成形圧力下での前記レンズ母材を構成する材料のクリープ変形温度以下、前記クリープ変形温度の０．７倍以上とする、請求項２に記載のセラミックレンズの製造方法。
【請求項４】
前記型を準備する工程では、前記脱圧温度と室温との差をさらに考慮して、前記型の成形面の形状を決定している、請求項３に記載のセラミックレンズの製造方法。
【請求項５】
前記型を構成する材料の熱膨張係数と前記レンズ母材を構成する材料の熱膨張係数との差が５×１０-6以下である、請求項２〜４のいずれか１項に記載のセラミックレンズの製造方法。
【請求項６】
請求項２に記載のセラミックレンズの製造方法を用いて製造されたセラミックレンズ。
【請求項７】
レンズ表面のＰＶ値が、前記レンズ表面の中心とレンズ有効径（単位：μｍ）の外周端とのレンズの光軸に沿った方向における高低差をサグ（単位：μｍ）とした場合に
（サグ）２／（レンズ有効径×１００）＋１
という式で表される基準ＰＶ値（単位：μｍ）以下であり、
表面の残留応力が５ＭＰａ以下である、請求項６に記載のセラミックレンズ。
【請求項８】
請求項２に記載のセラミックレンズの製造方法において用いる型。
【発明の詳細な説明】
【技術分野】
【０００１】
この発明は、セラミックレンズ、セラミックレンズの製造方法および型に関し、より特定的には、モールド成形により製造されるセラミックレンズ、セラミックレンズの製造方法および当該製造方法において用いる型に関する。
【背景技術】
【０００２】
従来、型を用いたモールド成型により製造されるセラミックレンズが知られている（たとえば、特開２００５−１０４０９３号公報（以下、特許文献１と呼ぶ）参照）。特許文献１では、モールド成形によりレンズ（回折光学素子）を製造する方法として、製造したいレンズの形状に合わせて型（成形型）を準備し、実際の試作を行なって試作品のレンズの形状を測定し、当該測定結果に基づき型の形状修正を繰り返す方法が開示されている。また、型の加工においては切削加工が用いられる（たとえば、”マイクロフレネルレンズの精密ガラス成形”  鈴木浩文他、精密工学会誌  Ｖｏｌ．６７、Ｎｏ．３、２００１年発行（以下、非特許文献１と呼ぶ）参照）。
【先行技術文献】
【特許文献】
【０００３】
【特許文献１】特開２００５−１０４０９３号公報
【非特許文献】
【０００４】
【非特許文献１】”マイクロフレネルレンズの精密ガラス成形”  鈴木浩文他、精密工学会誌  Ｖｏｌ．６７、Ｎｏ．３、２００１年発行
【発明の概要】
【発明が解決しようとする課題】
【０００５】
しかし、上述した従来のセラミックレンズの製造方法では、設計通りの形状精度を有するセラミックレンズを得るため、レンズの試作、評価および型の形状修正というサイクルを複数回繰返すため、型の形状の確定までに時間がかかり、結果的にレンズの製造工程に要する時間とコストが増大することになっていた。また、上述のように言わば試行錯誤を繰り返すことで型の形状を決定しているため、当該型の形状が本当に最適化されたものであるかどうかを確認することは難しい。さらに、発明者が検討したところ、上述のようにモールド成形されたセラミックレンズでは、その製造工程によってはレンズ表面に大きな残留応力が発生する場合があり、このような残留応力の存在はレンズの光学特性に悪影響を及ぼすことが考えられる。
【０００６】
この発明は、上記のような課題を解決するためになされたものであり、この発明の目的は製造コストの増大を抑制するとともに、優れた光学特性を示すセラミックレンズを得ることである。
【課題を解決するための手段】
【０００７】
この発明に従ったセラミックレンズは、モールド成形により形成されるセラミックレンズであって、レンズ表面のＰＶ値は、レンズ表面の中心とレンズ有効径（単位：μｍ）の外周端とのレンズの光軸に沿った方向における高低差をサグ（単位：μｍ）とした場合に
（サグ）２／（レンズ有効径×１００）＋１
という式で表される基準ＰＶ値（単位：μｍ）以下であり、レンズ表面の残留応力が５ＭＰａ以下である。
【０００８】
このようにすれば、レンズの表面形状が十分な精度を有することから、当該表面形状の劣化に基づく光学特性の悪化（たとえばレンズの焦点ズレや解像能力の低下など）を防止することができる。
【０００９】
なお、ここでＰＶ（Ｐｅａｋ  ｔｏ  Ｖａｌｌｅｙ）値とは、加工したレンズ表面の設計値に対する形状の最大誤差を意味し、具体的には測定範囲内での最も高い点（Ｐｅａｋ）と最も低い点（Ｖａｌｌｅｙ）の差を意味する。また、ここでサグは、上述のようにレンズ表面（レンズ面）の中心とレンズ有効径外周端との（レンズの光軸に沿った方向における）高低差を表す。また、サグの単位はμｍとする。また、ここでレンズ有効径とは、光の透過する有効面の平面形状が円形状のレンズであればその円の直径を意味し、また、光の透過する有効面の平面形状が多角形状（たとえば四角形など）であれば、その多角形状となっている有効面の外接円の直径を意味する。上記のように基準ＰＶ値は、レンズ面の高低差であるサグをレンズ有効径で割った値にサグの１％を乗じ、型のばらつき定数である１（単位：μｍ）を加算した指標である。この基準ＰＶ値を用いるのは、設計上の形状精度の要求レベルはサグとレンズ有効径に依存するので、その二つの変数で一般化された指標として上記基準ＰＶ値を採用しているためである。また、型のばらつき定数（１μｍ）は、セラミックレンズの成形に用いる型の実効的な加工精度を示している。
【００１０】
また、上記のように表面の残留応力が５ＭＰａ以下になっているので、当該残留応力によるレンズの屈折率の変化量を実用上問題ないレベルに抑制することができる。なお、たとえばレンズの材料がＺｎＳである場合、屈折率ｎの応力Ｐに対する依存性（ｄｎ／ｄＰ）は−２．６×１０-3／ＭＰａ程度である（たとえば「分光学的性質を主とした基礎物性図表」工藤恵栄著、共立出版社、１９７２年、参照）。このため、残留応力が上述した値を超えると、屈折率の変化量が−０．０１３超えとなる。このような屈折率の変化は、レンズの焦点ズレや解像力の低下を招き、光学性能面で無視できなくなる。したがって、セラミックレンズの表面における残留応力は上記のように５ＭＰａ以下とすることが好ましい。また、レンズ表面における引張応力の増加は、レンズの機械的衝撃耐力や熱衝撃耐力の低下につながる。このため、レンズ表面における引張応力（残留応力）の値はレンズを構成する材料の強度（曲げ強度）の１０％以下とすることが好ましい。
【００１１】
この発明に従ったセラミックレンズの製造方法は、型を準備する工程と、当該型を用いてレンズ母材をモールド成形することによりセラミックレンズを形成する工程とを備える。型を準備する工程では、レンズ母材を構成する材料の熱膨張係数と、型を構成する材料の熱膨張係数との両方を考慮して、型の成形面の形状を決定している。
【００１２】
このようにすれば、型とレンズ母材との熱膨張係数を考慮して型の成形面（レンズ母材と接触する面）の形状を決定するので、結果的にモールド成形時の成形温度と室温との差によるレンズや型の（モールド成形時の）熱膨張を最初から考慮して型の形状を決定することができる。このため、従来のように単にレンズの試作を繰り返して試行錯誤により型の形状を決定する場合より、より正確かつ確実に型の形状を決定することができる。この結果、型の形状決定に要する時間を従来より短縮することができるので、セラミックレンズの製造コストを従来より低減することができる。
【００１３】
但し、型がモールド成形中に弾性変形することが明白な場合は、当該型の変形分はレンズと型の熱膨張差に起因する補正分とは完全に独立して考慮すればよい。この場合、型の（弾性変形による）変形量はコンピュータシミュレーションによる弾性変形解析や予備プレス試験で事前に求めることができる。そして、このようにして事前に求めた変形量を型の形状に反映させてもよい。
【００１４】
なお、上述した型を準備する工程は、セラミックレンズを形成する工程においてモールド成形を行なう前までの工程を含んでいてもよい。具体的には、型を準備する工程には、上記のように型の成形面の形状を決定する工程、型を構成する部材を準備する工程、当該決定された成形面の形状となるように、当該部材の加工を行なうことにより型を得る工程、得られた型をモールド装置にセットする工程、などを含んでいてもよい。上述のようにして得られた型をモールド装置にセットすることでセラミックレンズを製造するようにすれば、従来よりコストを低減することができる。
【００１５】
また、上記のように型の形状決定において型とレンズ母材との熱膨張係数を考慮するので、形成されたレンズの表面形状をより精度良く決定することができる。この結果、形状精度の優れた（結果的に光学特性の優れた）セラミックレンズを得ることができる。
【００１６】
この発明に従ったセラミックレンズは、上記セラミックレンズの製造方法を用いて製造されたセラミックレンズである。このようにすれば、上述のように製造コストの増大が抑制されるとともに、光学特性の優れたセラミックレンズを実現できる。
【００１７】
この発明に従った型は、上記セラミックレンズの製造方法において用いる型である。この場合、型の形状決定に要する時間を従来より短縮することができるので、型の準備に要する時間を短縮できる。この結果、セラミックレンズの製造コストを従来より低減することができる。
【発明の効果】
【００１８】
この発明によれば、製造コストの増大を抑制するとともに、優れた光学特性を示すセラミックレンズを得ることができる。
【図面の簡単な説明】
【００１９】
【図１】本発明に従ったセラミックレンズの実施の形態を示す断面模式図である。
【図２】図１に示したセラミックレンズの製造方法を説明するためのフローチャートである。
【図３】図２に示したモールド成形工程を説明するための模式図である。
【発明を実施するための形態】
【００２０】
以下、図面を参照して、本発明の実施の形態について説明する。なお、以下の図面において、同一の機能を果たす要素には同一の参照符号を付し、その説明は、特に必要がなければ繰り返さない。
【００２１】
図１は、本発明に従ったセラミックレンズの実施の形態を示す断面模式図である。図１を参照して、本発明に従ったセラミックレンズ１を説明する。
【００２２】
図１に示したセラミックレンズ１は、回折レンズであって、第１の表面１１が非球面形状の曲面（凸形状の曲面）となっている。また、第２の表面１２は複数の不連続な曲面で構成されており、全体として凹形状（第１の表面１１側に凸となった形状）となっている。セラミックレンズ１の材料としてはたとえばＺｎＳを用いる。なお、セラミックレンズ１の材料としては、上述したＺｎＳに代えて、ＺｎＳｅ、ＣａＦ２、ＭｇＦ２、Ｓｉ、Ｇｅ、ＭｇＡｌ２Ｏ３、Ｙ２Ｏ３、ＹＡＧ、など多結晶光学セラミックスを用いることができる。また、上記セラミックレンズ１の材料としては、カルコゲナイドガラスを用いてもよい。たとえばＧｅ−Ａｓ−Ｓｅ系、Ｇｅ−Ｓｂ−Ｓｅ系、あるいはＧｅ−Ｓ系のカルコゲナイドガラスを用いてもよい。
【００２３】
セラミックレンズ１は、モールド成形により形成されるセラミックレンズ１である。セラミックレンズ１では、レンズ表面のＰＶ値が、レンズ表面の中心とレンズ有効径（単位：μｍ）の外周端とのレンズの光軸に沿った方向における高低差をサグ（単位：μｍ）とした場合に
（サグ）２／（レンズ有効径×１００）＋１
という式で表される基準ＰＶ値（単位：μｍ）以下となっている。また、セラミックレンズ１のレンズ表面の残留応力は５ＭＰａ以下である。
【００２４】
このようにすれば、セラミックレンズ１の表面形状が十分な精度を有することから、当該表面形状の劣化に基づく光学特性の悪化（たとえばレンズの焦点ズレや解像能力の低下など）を防止することができる。
【００２５】
また、上記のように表面の残留応力が５ＭＰａ以下になっているので、当該残留応力によるレンズの屈折率の変化量を実用上問題ないレベルに抑制することができる。すなわち、セラミックレンズ１の材料が上述のようにＺｎＳである場合、屈折率ｎの応力Ｐに対する依存性（ｄｎ／ｄＰ）は−２．６×１０-3／ＭＰａ程度であるので、残留応力が上述した値を超えると、屈折率の変化量が−０．０１３超えとなる。このような屈折率の変化は、レンズの焦点ズレや改造能力の低下を招き、光学性能面で無視できなくなる。したがって、セラミックレンズの表面における残留応力は上記のように５ＭＰａ以下とすることが好ましい。
【００２６】
図１に示したセラミックレンズ１の第２の表面１２の形状は、以下の式により表すことができる。
【００２７】
【数１】
2011013354.tif 000003
【００２８】
上記数式において、Ｚは第２の表面１２の形状を示す関数であり、位置ｒ（図１の上下方向に延びる座標軸上の位置）の関数として示されている。また、上記数式中のｃは曲率、Ｋは円錐係数、Ａ２ｊは非球面係数、ｊは１以上（１からｎまで）の整数、ｎはセラミックレンズ１を構成する材料の屈折率、λｃはセラミックレンズ１が使用される光の波長域の中心波長、Ｄ２ｋは回折係数、ｋは１以上（１からｎまで）の整数を意味する。上記の１つ目の数式（上段の数式）の右辺第１項および第２項は非球面を示す式に対応し、右辺第３項は不連続なそれぞれの曲面を示す。
【００２９】
また、図１に示したセラミックレンズの第１の表面１１は非球面であるため、上記の１つ目の数式（上段側の数式）の右辺第１項および第２項に示した非球面の式によって表すことができる。異なる観点から言えば、第１の表面１１は、上記の数式においてφ＝０とした数式により表現できる。
【００３０】
図２は、図１に示したセラミックレンズの製造方法を説明するためのフローチャートである。図３は、図２に示したモールド成形工程を説明するための模式図である。図２および図３を参照して、セラミックレンズの製造方法の説明をする。
【００３１】
図２に示すように、セラミックレンズの製造方法では、まず型準備工程（Ｓ１０）を実施する。具体的には、図３に示した金型である上型２および下型３を準備する。このとき、セラミックレンズ１の第２の表面１２を形成する下型３の下型モールド面７の形状は、以下のような数式により決定することができる。
【００３２】
【数２】
2011013354.tif 000004
【００３３】
上記数式において、Ｚｍｏｌｄ（ｒ）は下型モールド面７をｒ座標系で示した関数であり、φｍｏｌｄ（ｒ）は下型モールド面７における不連続なそれぞれの曲面を示している。φｍｏｌｄ（ｒ）はセラミックレンズの第２の表面１２を示す数式のφに対応する。また、λｃは上述したようにセラミックレンズ１が使用される光の波長域の中心波長を示している。また、γはセラミックレンズ１を構成する材料と型を構成する材料との熱膨張係数の差を反映させるための係数であり、γを規定する数式中のαｍｏｌｄは下型３を構成する材料の熱膨張係数、αｌｅｎｓはセラミックレンズ１を構成する材料の熱膨張係数、ΔＴはモールド成形後脱圧を行なう温度と室温との差を示している。このような数式により決定される曲面として下型モールド面７を形成する。
【００３４】
また、上型２の上型モールド面６についても、基本的に下型モールド面７と同様の数式によりその形状を決定することができる。すなわち、上記数式においてφｍｏｌｄ＝０としたＺｍｏｌｄ（ｒ）の関数として規定することができる。このように、セラミックレンズ１と型（上型２および下型３）の材料との熱膨張係数および脱圧温度を考慮して上型２および下型３の形状を決定する。
【００３５】
そして、上述のように上型２および下型３の形状を決定した後、上型２および下型３となるべき部材を加工することにより、上型モールド面６を有する上型２や下型モールド面７を有する下型３を得る。ここで、上型２および下型３を形成するための加工方法としては、機械加工や放電加工など任意の方法を用いることができる。
【００３６】
その後、図２に示すようにモールド成形工程（Ｓ２０）を実施する。具体的には、図３に示すように上型２および下型３を配置し、これらの上型２および下型３の間にレンズ母材であるプリフォーム５を配置する。このプリフォーム５の周囲を囲むようにリング４を配置する。このリング４は形成されるセラミックレンズ１の外周を規定するためのものである。そして、プリフォーム５、上型２、下型３、リング４からなる系全体を所定の成形温度にまで加熱する。その後、上型２と下型３との間の距離が縮むように、上型２を矢印８に示す方向に移動させる。なお、上型２ではなく下型３を上型２の方向に移動させてもよいし、上型２および下型３の両方を移動させてもよい。そして、上型２および下型３をプリフォーム５に所定の圧力（成形圧力）で押圧し、所定時間保持することにより、プリフォーム５を塑性変形して上型モールド面６および下型モールド面７の形状をプリフォーム５の表面に転写する。
【００３７】
その後、プリフォーム５に上述のように圧力が加えられた状態のまま、形状が転写されたプリフォーム５（セラミックレンズ１）の温度を脱圧温度にまで低下させる。そして、所定の脱圧温度にセラミックレンズ１の温度が到達してから、上型２および下型３に加えられていた圧力を開放する。そして、上型２および下型３の間から形成されたセラミックレンズ１を取出す。その後、形成されたセラミックレンズ１の温度を所定の温度にまで冷却する。なお、脱圧後、セラミックレンズ１の温度をほぼ室温にまで冷却してから上型２および下型３の間からセラミックレンズ１を取出してもよい。このようにして、図１に示したセラミックレンズ１を得ることができる。
【００３８】
上述したセラミックレンズの製造方法の特徴的な構成を要約すれば、この発明に従ったセラミックレンズの製造方法は、図２に示すように、型を準備する工程としての型準備工程（Ｓ１０）と、当該型を用いてレンズ母材をモールド成形することによりセラミックレンズを形成する工程としてのモールド成形工程（Ｓ２０）とを備える。型準備工程（Ｓ１０）では、レンズ母材としてのプリフォーム５を構成する材料の熱膨張係数と、型（上型２および下型３）を構成する材料の熱膨張係数との両方を考慮して、型の成形面（上型モールド面６および下型モールド面７）の形状を決定している。
【００３９】
このようにすれば、型（上型２および下型３）とプリフォーム５との熱膨張係数を考慮して型の成形面（上型モールド面６および下型モールド面７）の形状を決定するので、結果的にモールド成形時の成形温度と室温との差によるセラミックレンズ１や上型２および下型３の（モールド成形時の）熱膨張を最初から考慮して上型２および下型３の形状を決定することができる。このため、従来のように単にセラミックレンズ１の試作を繰り返して試行錯誤により型の形状を決定する場合より、より正確かつ確実に型の形状を決定することができる。この結果、型の形状決定に要する時間を従来より短縮することができるので、セラミックレンズの製造コストを従来より低減することができる。
【００４０】
また、上記のように上型モールド面６および下型モールド面７の形状決定において型（上型２および下型３）とセラミックレンズ１となるべきプリフォーム５との熱膨張係数を考慮するので、形成されたセラミックレンズ１の表面形状をより精度良く決定することができる。この結果、形状精度の優れた（結果的に光学特性の優れた）セラミックレンズ１を得ることができる。
【００４１】
上記セラミックレンズの製造方法では、モールド成形工程（Ｓ２０）において、モールド成形後、上型２および下型３の間において形成されたセラミックレンズ１に対する成形圧力が開放される（成形圧力の５％以下の圧力となる）温度である脱圧温度を、成形圧力下でのプリフォーム５を構成する材料のクリープ変形温度以下、当該クリープ変形温度の０．７倍以上とすることが好ましい。
【００４２】
上記のように脱圧温度をプリフォーム５のクリープ変形温度以下とすることで、形成されたセラミックレンズ１の表面形状が脱圧時に変化する（たとえば脱圧工程によりセラミックレンズ１の表面形状が崩れる）ことを防止できる。また、脱圧温度を上記のようにクリープ変形温度の０．７倍以上と比較的高くしておくことで、室温までレンズ温度を低下させてから脱圧する場合より、セラミックレンズ１の表面において発生する残留応力の値を十分低い状態とすることができる。
【００４３】
上記セラミックレンズの製造方法において、型準備工程（Ｓ１０）では、脱圧温度と室温との差をさらに考慮して、型の成形面（上型モールド面６および下型モールド面７）の形状を決定してもよい。この場合、形成されるセラミックレンズ１の形状が設計した形状となるように、上型モールド面６および下型モールド面７の形状をより正確に決定することができる。この結果、型準備工程（Ｓ１０）における型の形状修正の発生確率を低減できるので、セラミックレンズ１の製造工程に要する時間が延びることをより確実に防止できる。また、形成されるセラミックレンズ１の形状をより正確に制御できるので、セラミックレンズ１の形状精度（また結果的に光学特性）を向上させることができる。
【００４４】
上記セラミックレンズの製造方法において、型（上型２および下型３）を構成する材料の熱膨張係数とレンズ母材としてのプリフォーム５を構成する材料の熱膨張係数との差は５×１０-6以下であってもよい。この場合、型（上型２および下型３）を構成する材料とプリフォーム５（すなわちセラミックレンズ１）を構成する材料との熱膨張係数の差が十分小さくなっているので、成形後脱圧までの冷却時に、セラミックレンズ１と型との熱収縮の差に起因してセラミックレンズ１に加わる応力を低減できる。このため、当該応力に起因するセラミックレンズ１の変形や残留応力の発生を抑制できる。この結果、セラミックレンズ１の光学特性の劣化を防止できる。
【００４５】
また、図３に示した本発明に従った型（上型２および下型３）は、上記セラミックレンズの製造方法において用いる型である。上述のように、本発明に寄れば上型２および下型３の形状決定に要する時間を、レンズの試作と評価、型の形状修正を繰り返す従来の方法より短縮することができるので、型準備工程（Ｓ１０）に要する時間を短縮できる。この結果、セラミックレンズ１の製造コストを従来より低減することができる。
【００４６】
（実施例）
次に、本発明の効果を確認するため、以下のような実験を行なった。すなわち、図１に示すように第１の表面１１が凸面状の非球面、第２の表面１２が凹面状の回折面であり、ＺｎＳからなるセラミックレンズについて、実施例１、および比較例１〜４の試料を作成し、形状精度の測定および表面応力（残留応力）の測定を行なった。なお、このセラミックレンズに使用される光の中心波長λｃは１０μｍとした。また、参考例として、上述した実施例１の試料と同じ形状であって、カルコゲナイドガラスからなるセラミックレンズの試料も２種類（参考例１および参考例２）準備し、同様に形状精度の測定および表面応力（残留応力）の測定を行なった。参考例１の試料（セラミックレンズ）はＧｅＡｓＳｅからなり、参考例２の試料（セラミックレンズ）はＧｅＳｂＳｅからなる。
【００４７】
上述した実施例１、比較例１〜４、参考例１、２の各試料について、レンズや型の形状を現すために用いた式の種別や型の形状を決定するために用いたセラミックレンズや型の熱膨張係数などのデータ、さらに形成時の条件や測定結果をまとめた表を表１として以下に示す。
【００４８】
【表１】
2011013354.tif 000005
【００４９】
（試料の準備）
表１からわかるように、実施例１、比較例１〜４についてはレンズの材質はＺｎＳであり、参考例１、２についてはカルコゲナイドガラスを用いている。また、セラミックレンズの形状を示す式としては、いずれの試料も上述した実施の形態において説明したレンズの表面を示す式（式１）を用いた。また、実施例１、参考例１、２のセラミックレンズを形成するための型の形状（上型モールド面６および下型モールド面７の形状）については、上述した実施の形態において説明した熱膨張係数および脱圧温度を考慮した式（式２）を用いた。一方、比較例１、比較例２については、型の形状も上記式１を用いた。さらに、比較例３、４については、型の形状を決定するため上記式１から補正値を引いた式を用いた。比較例３に関する当該補正値は、比較例１の試料についてセラミックレンズの形状に関する誤差を考慮し、当該誤差を打ち消すような値となるように決定されている。また、比較例４に関する当該補正値は、比較例２の試料についてセラミックレンズの形状に関する誤差を考慮し、当該誤差を打ち消すような値となるように決定されている。
【００５０】
実施例１、比較例１〜４のセラミックレンズおよび型の形状を決定するため、上記式１、式２に適用した各種係数を以下の表２〜表４に示す。
【００５１】
【表２】
2011013354.tif 000006
【００５２】
【表３】
2011013354.tif 000007
【００５３】
【表４】
2011013354.tif 000008
【００５４】
表２はセラミックレンズ１の第１の表面１１および上型モールド面６の形状を決定するために用いた各種係数の値を示している。また、表３、表４はセラミックレンズ１の第２の表面１２および下型モールド面７の形状を決定するために用いた各種係数の値を示している。
【００５５】
また、参考例１、２のセラミックレンズおよび型の形状を決定するため、上記式１、式２に適用した各種係数を以下の表５〜表７に示す。
【００５６】
【表５】
2011013354.tif 000009
【００５７】
【表６】
2011013354.tif 000010
【００５８】
【表７】
2011013354.tif 000011
【００５９】
表５は、すでに説明した表２と同様に、セラミックレンズ１の第１の表面１１および上型モールド面６の形状を決定するために用いた各種係数の値を示している。また、表６、表７は、上述した表３、表４と同様に、セラミックレンズ１の第２の表面１２および下型モールド面７の形状を決定するために用いた各種係数の値を示している。
【００６０】
上述した試料の作成に用いた型は、いずれもガラス状カーボン製であり、その熱膨張係数は表１からもわかるように２×１０-6／Ｋ（表１では２．００Ｅ−０６／Ｋと表記している）である。型の作成には、ダイヤモンド砥石による超精密研削法を用いた。そして、各試料の製造に用いた型の加工精度（形状誤差）は、目標とする形状（式２、式１または式１−補正値）に対して、ＰＶ値が１μｍ、下型モールド面における回折溝径誤差が１μｍ、回折溝深さ誤差が０．２μｍであった。なお、上述した回折溝径誤差とは、下型モールド面に形成される同心円状の回折溝の直径についての設計値と実績値との差である。
【００６１】
（製造方法）
基本的に、図２に示したセラミックレンズの製造方法に沿って各試料のセラミックレンズを製造した。具体的には、ＺｎＳからなるセラミックレンズの試料である実施例１、比較例１〜比較例４については、プリフォーム５として多孔質のＺｎＳ成形体を準備し、上述のように準備した上型２および下型３を用いて当該多孔質ＺｎＳ成形体をモールド成形することでセラミックレンズの試料を作成した。製造条件としては、表１からもわかる様に、成形温度を１０００℃、成形圧力を５０ＭＰａ、脱圧温度を８００℃とした。なお、比較例２、比較例４についてのみ、脱圧温度を２００℃と低温に設定した。
【００６２】
また、参考例１については、成形温度を３８０℃、成形圧力を０．５ＭＰａ、脱圧温度を２００℃とした。また、参考例２については、成形温度を３２０℃、成形圧力を０．５ＭＰａ、脱圧温度を２００℃とした。
【００６３】
（測定方法）
ＰＶ値の測定：
三鷹光器製非接触三次元測定装置ＮＨ−３ＳＰを用いて測定を行なった。具体的には、レンズの頂点を通るようにレンズ端から直径方向に走査し、レンズ高さ方向の形状を測定した。そして、その形状データとレンズ設計データとの偏差が最小となる形状誤差曲線を求めた。その後、上記形状データと形状誤差曲線との偏差のうちの最大値（Ｐｅａｋ）と最小値（Ｖａｌｌｅｙ）の差であるＰＶ値を得た。
【００６４】
表面残留応力の測定：
得られたセラミックレンズについて、リガク製微小部Ｘ線応力測定装置を用いて、レンズ表面の残留応力を評価した。
【００６５】
（測定結果）
表１からわかるように、実施例１の試料についてＰＶ値は第１および第２の表面１１、１２いずれにおいても１μｍと極めて小さく、基準ＰＶ値よりも小さくなっていた。また、回折溝径誤差や回折溝深さ誤差も十分小さな値となっていた。表面残留応力も−３ＭＰａ（３ＭＰａの引張応力）となっており、その絶対値は比較例１〜４に比べて十分小さくなっていた。
【００６６】
なお、参考例１および参考例２についても、ＰＶ値や形状誤差の値は実施例１の試料と同程度の値となっている。
【００６７】
上記のように、本発明の実施例１の試料については、形状精度を良好に保つことができるとともに、レンズにおける表面残留応力の値を十分小さくすることができた。
【００６８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６９】
この発明は、光学特性の優れたセラミックレンズを低コストで得る技術として特に優れている。
【符号の説明】
【００７０】
１  セラミックレンズ、２  上型、３  下型、４  リング、５  プリフォーム、６  上型モールド面、７  下型モールド面、８  矢印、１１  第１の表面、１２  第２の表面。
【図１】
2011013354.tif 000012
【図２】
2011013354.tif 000013
【図３】
2011013354.tif 000014